【手続補正書】
【提出日】平成31年4月25日(2019.4.25)
【手続補正１】
【補正対象書類名】特許請求の範囲
【補正対象項目名】全文
【補正方法】変更
【補正の内容】
【特許請求の範囲】
【請求項１】
ハイブリッド金属押出結合プロセスで使用されるアルミニウム押出材であって、
該押出材の組成は、
鉄０〜０．２５重量％；
分散質形成元素０．０５重量％以上、ただし該分散質形成元素はマンガン０〜１．２重量％、クロム０〜０．２５重量％、ジルコニウム０〜０．２５重量％、及びスカンジウム０〜０．２５重量％を含有する；並びに、
前記アルミニウム押出材のアルミニウム合金が２ｘｘｘ系列のものである場合を除いて銅０〜０．０５重量％を含有し、
前記押出材のマイクロ構造が変形マイクロ構造であり、
前記押出材のナノ構造が、転位および分散質を有するアルミニウムマトリックスを含有し、合金化元素の大部分は、前記アルミニウムマトリックス中の固溶体中にある、アルミニウム押出材。
【請求項２】
前記押出材のナノ構造は、鉄の小粒子を含み、及び／又は、
前記ナノ構造は、溶質リッチな準安定析出物、鉄の大粒子、及び、粗大な溶質リッチ平衡相を有せず、及び／又は、
前記マイクロ構造は、再結晶化したマイクロ構造ではなく、及び／又は、
前記マイクロ構造の結晶粒の幅に対する長さの比率は、５以上：１であり、及び／又は、
前記押出材は結晶成長抑制剤を含有し、及び／又は、
前記押出材はフィラーワイヤである、請求項１に記載のアルミニウム押出材。
【請求項３】
前記ハイブリッド金属押出結合プロセスは、２つの部材を接合するハイブリッド金属押出結合プロセスであるか、又は押し出された押出材を基材上に堆積させ、結合させるためのものである、請求項１又は２に記載のアルミニウム押出材。
【請求項４】
ハイブリッド金属押出結合プロセスによって２つの部材を接合するシステムであって、
接合対象の２つの部材、及び、
請求項１〜３のいずれかに記載のアルミニウム押出材、を含有するシステム。
【請求項５】
前記部材の少なくとも１つはアルミニウム部材であり、前記押出材の組成は、前記アルミニウム部材の組成と同じアルミニウム合金系列のものである、請求項４に記載の２つの部材を接合するシステム。
【請求項６】
押出材を部材に結合するシステムであって、
押出材を堆積させ、結合させることになる部材、及び、
請求項１〜３のいずれかに記載の押出材、を含有するシステム。
【請求項７】
前記部材はアルミニウム部材であり、前記押出材の組成は、前記アルミニウム部材の組成と同じアルミニウム合金系列のものである、請求項６に記載の押出材を部材に結合するシステム。
【請求項８】
ハイブリッド金属押出結合プロセスで使用される請求項１〜３のいずれかに記載のアルミニウム押出材を製造するためのアルミニウムロッドであって、
前記アルミニウムロッドの組成は、
鉄０〜０．２５重量％；
分散質形成元素０．０５重量％以上、ただし該分散質形成元素はマンガン０〜１．２重量％、クロム０〜０．２５重量％、ジルコニウム０〜０．２５重量％、及びスカンジウム０〜０．２５重量％を含有する；並びに、
前記アルミニウムロッドのアルミニウム合金が２ｘｘｘ系列のものである場合を除いて銅０〜０．０５重量％を含有し、
前記アルミニウムロッドのマイクロ構造が変形マイクロ構造であり、
前記アルミニウムロッドのナノ構造が、転位および分散質を有するアルミニウムマトリックスを含有し、合金化元素の大部分は、前記アルミニウムマトリックス中の固溶体中にある、アルミニウムロッド。
【請求項９】
ジョイントであって、
該ジョイントは、２つのアルミニウム部材、及び、
その間に配置されたアルミニウムフィラー材を含有し、
前記アルミニウムフィラー材は、請求項１〜３のいずれかに記載のアルミニウム押出材を押し出して形成されたものであり、
前記アルミニウム部材は、ハイブリッド金属押出結合プロセスを用いて前記フィラー材によって接合されており、
前記フィラー材の組成は、前記アルミニウム部材の少なくとも１つの組成と同じアルミニウム合金系列のものであり、
前記フィラー材の組成は、
鉄０〜０．２５重量％；
分散質形成元素０．０５重量％以上、ただし該分散質形成元素はマンガン０〜１．２重量％、クロム０〜０．２５重量％、ジルコニウム０〜０．２５重量％、及びスカンジウム０〜０．２５重量％を含有する；並びに、
前記アルミニウムフィラー材のアルミニウム合金が２ｘｘｘ系列のものである場合を除いて銅０〜０．０５重量％を含有し、
前記フィラー材のマイクロ構造が変形マイクロ構造であり、
前記フィラー材のナノ構造が、転位および分散質を有するアルミニウムマトリックスを含有し、合金化元素の大部分は、前記アルミニウムマトリックス中の固溶体中にある、ジョイント。
【請求項１０】
ハイブリッド金属押出結合プロセスで使用される押出材の製造に使用されるアルミニウムロッドを製造する方法であって、前記方法は、
アルミニウム溶融物を準備し、該アルミニウム溶融物の組成は、
鉄０〜０．２５重量％；
分散質形成元素０．０５重量％以上、ただし該分散質形成元素はマンガン０〜１．２重量％、クロム０〜０．２５重量％、ジルコニウム０〜０．２５重量％、及びスカンジウム０〜０．２５重量％を含有する；並びに、
前記アルミニウムロッドのアルミニウム合金が２ｘｘｘ系列のものである場合を除いて銅０〜０．０５重量％を含有し、
前記アルミニウム溶融物を鋳造してアルミニウムビレットを製造し、
前記アルミニウムビレットを均質化し、
前記ビレットを熱間変形してアルミニウムロッドを形成し、そして
前記アルミニウムロッドを焼入れすることを含み、
焼入れしたアルミニウムロッドのマイクロ構造は変形マイクロ構造であり、
焼入れしたアルミニウムロッドのナノ構造が、転位および分散質を有するアルミニウムマトリックスを含有し、合金化元素の大部分は、前記アルミニウムマトリックス中の固溶体中にある、方法。
【請求項１１】
前記アルミニウム溶融物は、バージンアルミニウムから製造され、及び／又は、
前記鋳造は、直接チル鋳造であり、及び／又は、
均質化温度は、平衡相図によって示される、ビレットのアルミニウム合金の固相線温度とソルバス温度の間にあり、固相線温度よりソルバス温度に近く、及び／又は、
前記ビレットは、熱間変形前に誘導加熱により予備加熱され、及び／又は、
前記熱間変形中のビレットの温度は、平衡相図によって示される、合金の平衡ソルバスより上に維持されるように制御される、請求項１０に記載の方法。
【請求項１２】
前記熱間変形は熱間押出であり、最小面積縮小値は１０以上：１であるか、又は、前記熱間変形は熱間圧延であり、面積縮小値は５以上：１である、請求項１０又は１１に記載の方法。
【請求項１３】
熱間変形したアルミニウムロッドの径は、所望の押出材の径の約１．５〜２倍である、請求項１０〜１２のいずれかに記載の方法。
【請求項１４】
請求項８に記載のロッドを製造するために使用される、請求項１０〜１３のいずれかに記載の方法。
【請求項１５】
ハイブリッド金属押出結合プロセスで使用される押出材を製造する方法であって、前記方法は、
アルミニウムロッドを準備し、
該アルミニウムロッドの組成は、
鉄０〜０．２５重量％；
分散質形成元素０．０５重量％以上、ただし該分散質形成元素はマンガン０〜１．２重量％、クロム０〜０．２５重量％、ジルコニウム０〜０．２５重量％、及びスカンジウム０〜０．２５重量％を含有する；並びに、
前記アルミニウムロッドのアルミニウム合金が２ｘｘｘ系列のものである場合を除いて銅０〜０．０５重量％を含有し、
前記アルミニウムロッドのマイクロ構造は変形マイクロ構造であり、
前記アルミニウムロッドのナノ構造が、転位および分散質を有するアルミニウムマトリックスを含有し、合金化元素の大部分は、前記アルミニウムマトリックス中の固溶体中にあり、
前記アルミニウムロッドを変形して押出材を形成することを含み、前記押出材のマイクロ構造は変形マイクロ構造であり、前記押出材のナノ構造が、転位および分散質を有するアルミニウムマトリックスを含有し、合金化元素の大部分は、前記アルミニウムマトリックス中の固溶体中にある、方法。
【請求項１６】
前記押出材が、請求項１〜３のいずれかに記載のアルミニウム押出材であり、及び／又は、
前記押出材が、請求項８に記載のアルミニウムロッドから形成され、及び／又は、
前記アルミニウムロッドが、請求項１０〜１４のいずれかに記載の方法によって製造される、請求項１５に記載の方法。
【請求項１７】
前記アルミニウムロッドを変形する工程は、
前記アルミニウムロッドを冷間切削し、
前記アルミニウムロッドを延伸することを含む、請求項１５又は１６に記載の方法。
【請求項１８】
前記アルミニウムロッドの冷間切削および延伸は、中間の熱処理工程を用いることなく、一工程で行なわれ、及び／又は、
延伸比率は約２：１〜１．２：１であり、及び／又は
ワイヤ洗浄が延伸後に行なわれ、及び／又は、
前記材が熱間押出される時、押出比率は延伸比率より５倍以上大きく、前記材が熱間圧延される時、圧延比率は延伸比率より２倍以上大きい、請求項１７に記載の押出材を製造する方法。
【請求項１９】
２つのアルミニウム部材を接合する方法であって、該方法は、
それぞれが他方のアルミニウム部材に接合されることになる接合面を有する２つのアルミニウム部材を準備し、
請求項１〜３のいずれかに記載の押出材を準備し、
前記２つのアルミニウム部材の接合面から酸化物を除去し、
前記２つのアルミニウムの接合面の間に前記押出材を押し出すことを含む、方法。
【請求項２０】
押出物を部材に結合する方法であって、該方法は、
押出物が堆積され結合することになる表面を有する部材を準備し、
請求項１〜３のいずれかに記載の押出材を準備し、
前記部材の前記表面から酸化物を除去し、
前記部材の前記表面に前記押出材を押し出すことを含む、方法。